" 폴리에틸렌 용기 대신 에 "" NOWPak ""( 상품명 : ATMI Japan 제품 ) 을 사용 한 이외 는 실시 예 1 과 동일 한 방법 으로 도포 액 을 제조 하 였 다 . 1 주간 보존 한 후 ", 상기 도포 액 을 사용 하 여 막 두께 0 . 5 ㎛ 의 시 딩 이 없 는 균일 한 막 을 형성 하 였 다 . 상기 막 에 대해서 각각 2 mm 각의 4 × 4 격자 를 그리 면서 테이프 풀 테스트 를 행한 결과 , " 박리 는 발 생하 지 않 았 다 . 막 의 비유전율 을 수은 프로브 ( Four Demensions 제품 ) 및 LCR 미터 "" HP 4285 A ""( 상품명 ; Yokogawa HewlettPackard 제품 ) 을 사용 하 여 1 MHz 에서 의 용량 치 로부터 산출 한 바 ", 2 . 41 이 었 다 .